실시 예 16 : ( 단계 A ) 빌딩 블록 N , N , N ', N '- 테트라 키스 -[( 4 - 히드록시 메틸 ) - 페닐 ] - 비페닐 - 4 , 4 '- 디아민 [ 세그먼트 = N , N , N ', N '- 테트라 -( p - 톨 릴 ) 비페닐 - 4 , 4 '- 디아민 ; Fg = 히드록시 ( - OH ) ; 5 . 0 g ] 및 빌딩 블록 벤젠 디 메탄올 [ 세그먼트 = p - 크 실 릴 ; Fg = 하이드 록 실 ( - OH ) ; 2 . 32 g ] 및 촉매 p - 톨루엔 설폰산 ( 도 완 올 내의 10 중량 % 용액 , 720 mg ) 및 1 - 메 톡 시 - 2 - 프로판올 ( 22 . 5 g - 50 ppm DC 510 함유 ) 을 조합 하 였 다 . 균질 한 용액 이 제조 될 때 까지 상기 혼합물 을 5 분 동안 롤링 웨이브 로테 이터 에서 혼합 한 후 5 분 동안 40 ℃ 에서 가열 하 였 다 . 상기 혼합물 을 로테 이터 위 에 두 고 실온 으로 냉각 시켰 다 . 상기 용액 을 1 마이크 론 PTFE 막 을 통해 여과 시켰 다 . ( 단계 B ) 히라노 웹 코터 를 가진 생성물 이 코팅 된 웹 광수 용체 에 상기 반응 혼합물 을 도포 하 였 다 . 시린지 펌프 속도 : 5 mL / min . ( 단계 C ) 습윤 층 을 지지 하 는 상기 광수 용체 를 130 ℃ 에서 2 분 동안 예열 된 통풍 형 오븐 으로 1 . 5 m / min 의 속도 로 공급 하 였 다 . 상기 단계 들 로부터 광수 용체 에 2 . 2 마이크 론 두께 를 가진 SOF 오버코트 층 이 제공 되 었 다 .